(57)【要約】【課題】複雑基質中に検体が存在する場合に、中〜高極性検体を強力に保持する重合体吸着剤を提供する。    【解決手段】複雑媒質（例えば、生体基質由来の医薬）からの固相抽出（ＳＰＥ）による、極性および無極性分子の抽出および精製に使用可能な重合体吸着剤。本吸着剤は、極性分子を保持する強力な収容力を示し、一定範囲の極性を有する化合物の回収を促進すると同時に、不純物を含まない、低イオン抑制を示す抽出物を提供することができる。本重合体は、濡れ性を有し、長期間、濡れたままの状態を保つ。【特許請求の範囲】
【請求項１】
（ａ）双極性相互作用および疎水性相互作用からなる群から選択される１つ以上の相互作用を促進するために適した重合主鎖と、
（ｂ）その重合主鎖と結合し、かつ、プロトン受容、プロトン供与および双極性相互作用からなる群から選択される１つ以上の相互作用を受けるために適した、アミド性官能基と、
を有する重合体吸着剤。
【請求項２】
前記重合主鎖が、ポリ（スチレン・ジビニルベンゼン）、スチレン共重合体、ジビニルベンゼン共重合体、官能化スチレン、官能化複素環、および、それらの組み合わせからなる群から選択される、請求項１の重合体吸着剤。
【請求項３】
前記アミド性官能基が、アセトアミド、Ｎ−アルキルアミド、Ｎ−アリールアミドおよびＮ−ヘテリルアミドからなる群から選択される、請求項１の重合体吸着剤。
【請求項４】
前記重合体吸着剤が、質量パーセントで約３．５％〜約５．０％の窒素を有する、請求項１の重合体吸着剤。
【請求項５】
前記重合体吸着剤が、約２０ミクロン〜約１２０ミクロンの特徴的寸法の粒子を有する、請求項１の重合体吸着剤。
【請求項６】
前記重合体吸着剤が、溶媒との接触後、約１時間より長く、溶媒和された状態を保つために適している、請求項１の重合体吸着剤。
【請求項７】
前記重合体吸着剤が、強極性、中極性および無極性分子を吸着するために適している、請求項１の重合体吸着剤。
【請求項８】
前記重合体吸着剤が支持物と関連づけられた、請求項１の重合体吸着剤。
【請求項９】
前記支持物が、カートリッジ、重合体繊維膜、ガラス繊維膜およびマルチウェル・プレートからなる群から選択される、請求項８の重合体吸着剤。
【請求項１０】
アミド性官能基で官能化された重合体吸着剤を調整するための方法であって、
（ａ）重合主鎖をニトロ化してニトロ化重合主鎖を形成することと、
（ｂ）前記ニトロ化重合主鎖を還元してアミノ化重合主鎖を形成することと、
（ｃ）酸、酸塩化物および酸無水物のうちの１つと、アミノ化重合主鎖を接触させることと、
を含む方法。
【請求項１１】
前記重合主鎖が、検体との間で、双極性および疎水性相互作用を受けるために適している、請求項１０の方法。
【請求項１２】
前記重合主鎖が、ポリ（スチレン・ジビニルベンゼン）、スチレン共重合体、ジビニルベンゼン共重合体、官能化スチレン、官能化複素環、および、それらの組み合わせからなる群から選択される、請求項１０の方法。
【請求項１３】
前記ニトロ化することが、
（ａ）硝酸を含む第１の溶液に、前記重合主鎖を懸濁することと、
（ｂ）ニトロニウム・イオンを生成するために適した試薬を含む第２の溶液を、前記第１の溶液に添加することと、
を含む、請求項１０の方法。
【請求項１４】
前記還元工程が、
（ａ）第１の酸を含む第１の溶液に、前記ニトロ化重合主鎖を懸濁することと、
（ｂ）金属触媒および第２の酸を含む第２の溶液に、前記ニトロ化重合主鎖を接触させることと、
を含む、請求項１０の方法。
【請求項１５】
前記第１の酸が有機酸である、請求項１４の方法。
【請求項１６】
前記第２の酸が、塩酸、有機酸、および、それらの組み合わせからなる群から選択される、請求項１５の方法。
【請求項１７】
前記金属触媒が、塩化第１スズ、金属亜鉛、有機金属水素化物、および、金属の存在下の水素からなる群から選択される、請求項１４の方法。
【請求項１８】
前記接触させることが、
（ａ）塩基を含む第１の溶液に前記還元された重合主鎖を懸濁して、塩基性反応溶液を形成することと、
（ｂ）その塩基性反応溶液に、酸、酸塩化物および無水物のうちの１つを添加することと、
を含む、請求項１０の方法。
【請求項１９】
前記塩基が、トリエチルアミン、ピリジン、アルキルピリジン、キノリン、アルキルキノリン、トリアルキルアミン、イミダゾールおよびトリアゾールからなる群から選択される、請求項１８の方法。
【請求項２０】
前記酸塩化物が、塩化アセチル、塩化アルカノイル、塩化アロイルおよび塩化ヘテリルからなる群から選択される、請求項１８の方法。
【請求項２１】
前記無水物が、無水酢酸、高級脂肪族系酸無水物、芳香族系酸無水物、複素環酸無水物および混合無水物からなる群から選択される、請求項１８の方法。
【請求項２２】
前記酸が、脂肪族系酸、芳香族系酸、および複素環カルボン酸からなる群から選択される、請求項１８の方法。
【請求項２３】
前記アミド性官能基が、プロトン供与およびプロトン受容相互作用を受けるために適している、請求項１０の方法。
【請求項２４】
前記重合体吸着剤が、質量パーセントで約３．５％〜約５．０％の窒素を有する、請求項１０の方法。
【請求項２５】
前記重合体吸着剤が、約２０ミクロン〜約１２０ミクロンの特徴的寸法の粒子を有する、請求項１０の方法。
【請求項２６】
当該方法によって形成された前記重合体吸着剤が、水および有機溶媒のうちの１つと接触した後、約１時間よりも長く、溶媒和された状態を保つ、請求項１０の方法。
【請求項２７】
前記重合体吸着剤が、強極性、中極性および無極性分子を吸着するために適している、請求項１０の方法。
【請求項２８】
（ａ）濾過によって前記重合体吸着剤を回収することと、
（ｂ）酸を含む溶液で１回以上、前記重合体吸着剤を洗浄することと、
（ｃ）水溶液で１回以上、前記重合体吸着剤を洗浄することと、
（ｄ）有機溶媒で１回以上、前記重合体吸着剤を洗浄することと、
をさらに含む、請求項１０の方法。
【請求項２９】
請求項１０の方法によって生産される重合体吸着剤。
【請求項３０】
検体を試料から単離するための方法であって、
（ａ）有機溶媒に次いで水で吸着剤を洗浄することによって、前記吸着剤を調整することと、
（ｂ）水性媒質中に配置された検体を含む試料を、
（ｉ）双極性相互作用および疎水性相互作用のうちの少なくとも１つを形成するために適した重合主鎖と
（ｉｉ）その重合主鎖と結合し、かつ、プロトン受容およびプロトン供与相互作用を受けるために適したアミド性官能基と
を有する重合体吸着剤に接触させて、吸着剤・試料錯体を形成することと、
（ｃ）その吸着剤・試料錯体を、水に次いで有機溶媒で洗浄することと、
（ｄ）溶離溶媒を用いて、前記吸着剤・試料錯体から検体を溶離し、それによって、検体を試料から単離することと、
を含む方法。
【請求項３１】
前記試料が、検体を含む生体基質、環境試料、水性医薬試料および水性栄養試料からなる群から選択される、請求項３０の方法。
【請求項３２】
前記重合主鎖が、ポリ（スチレン・ジビニルベンゼン）、スチレン共重合体、ジビニルベンゼン共重合体、官能化スチレン、官能化複素環、および、それらの組み合わせからなる群から選択される、請求項３０の方法。
【請求項３３】
前記アミド性官能基が、アセトアミド、Ｎ−アルキルアミド、Ｎ−アリールアミドおよびＮ−ヘテリルアミドからなる群から選択される、請求項３０の方法。
【請求項３４】
前記重合体吸着剤が、質量パーセントで約３．５％〜約５．０％の窒素を有する、請求項３０の方法。
【請求項３５】
前記重合体吸着剤が、約２０ミクロン〜約１２０ミクロンの特徴的寸法の粒子を有する、請求項３０の方法。
【請求項３６】
前記重合体吸着剤が、水および有機溶媒のうちの１つと接触後、約１時間より長く、溶媒和された状態を保つ、請求項３０の方法。
【請求項３７】
前記重合体吸着剤が、強極性、中極性および無極性分子を吸着するために適している、請求項３０の方法。
【請求項３８】
前記溶離溶媒が、水性成分および有機成分を含み、その有機成分が、当該溶離溶媒の約９０％（ｖ／ｖ）を超える比率を有する、請求項３０の方法。
【請求項３９】
前記重合体吸着剤が支持物と関連づけられた、請求項３０の方法。
【請求項４０】
前記支持物が、カートリッジ、重合体繊維膜、ガラス繊維膜およびマルチウェル・プレートからなる群から選択される、請求項３９の方法。
【請求項４１】
前記調整溶媒が、メタノール、水およびアセトニトリルからなる群から選択される、請求項３０の方法。
【請求項４２】
前記洗浄溶媒が、水、１０％〜３０％水性アセトニトリルおよびメタノールからなる群から選択される、請求項３０の方法。
【発明の詳細な説明】
【技術分野】
【０００１】
本発明は、固相抽出（ＳＰＥ）ベースの試料前処理を通して、水性または生体基質から所定の検体を単離するために役立つ、官能化重合体吸着剤に関するものである。本重合体吸着剤は、疎水性化合物に加え、中〜高極性分子をも強力に保持する。また、本発明は、本重合体材料の調製および使用の方法だけでなく、本重合体材料を用いた抽出／クリーンアップの方法にもまた、関するものである。本重合体吸着剤は、様々な分野、例えば、製薬、診断、環境、毒物学、臨床、栄養および農芸化学の分野での、分離および精製に使用することができる。
【背景技術】
【０００２】
本特許出願は、２００２年６月３日に出願され、かつ、引用によって本願明細書に組み込まれた、「試料前処理中の極性保持に優れた重合体」という標題の米国仮出願第６０／３８５，６０４号に基づくものであり、かかる仮出願に対する優先権を主張する。
略語
ＥＳＩ        エレクトロスプレーイオン化
ＦＴＩＲ      フーリエ変換赤外
ＧＣ          ガス・クロマトグラフィー
ＨＰＬＣ      高速液体クロマトグラフィー
ＬＬＥ        液液抽出
ＬＣ          液体クロマトグラフィー
ＭＳ          質量分析
ＮＭＲ        核磁気共鳴
ＰＳ−ＤＶＢ  ポリ（スチレン・ジビニルベンゼン）
ＳＰＥ        固相抽出
試料の調整は、特に生命科学の分野では、複雑媒質の微量成分の分析に不可欠な工程である。固相抽出（ＳＰＥ）技術は、試料の濃縮、試料のクリーンアップおよび検体の単離に関する問題を解決しようとする分析者にとって有用である可能性が高い。ＳＰＥは、液液抽出（ＬＬＥ）に代わる望ましい方法として認められているが、その理由は、ＳＰＥが、優先汚染物質として規制されている有機溶媒の使用を、最小限にするかまたは完全に排除するためである。さらに、ＬＬＥは、エマルションの形成につながる可能性が高く、試料中に微粒子が存在する場合、これらの微粒子構造に検体が吸着し、その結果、低い回収しか得られない可能性が高い。ＬＬＥに比べ、ＳＰＥは、より完全に検体を抽出し、より効率的に検体から干渉物質を分離し、より容易に検体全体を収集して微粒子を除去することができ、より容易に自動化することができる。固相抽出は、現在、環境汚染、農薬、医薬の発見および／または開発、分析毒物学、栄養性製品開発、飲料水純度評価およびバイオテクノロジーを含めそれらに限定されない、大いに異なる様々な分野で行われる分離に、幅広く利用されている。ＳＰＥ技術の理論および実践については、独立した学術論文、雑誌論評記事および研究出版物がいくつか出版されている（例えば、下記非特許文献１ないし非特許文献４参照）。
【０００３】
大学、産業界および政府の研究所が従う固相抽出手順では、通常、シリンジ・バレル・カートリッジが使用され、かかるカートリッジには、シリンジ使用のために設計されたカートリッジだけでなく、ディスクおよびディスク・カートリッジ（例えば、下記非特許文献５参照）、薄型パック・ベッド・シリンジ・バレル・カートリッジ、固相微抽出繊維（ガス・クロマトグラフィー（ＧＣ）と高速液体クロマトグラフィー（ＨＰＬＣ）との両方に利用できる）、９６ウェル・プレート、ＳＰＥピペット・チップ、並びに、ロボット互換大型貯蔵器もまた、含めることができる。シリンジ・バレル装置フォーマットが、最も広く使用されているフォーマットであり、ディスク・フォーマットがそれに次ぐ。ディスク・フォーマットは、広い断面積と浅いベッド深さとにより、速い流速の利用を容易にし、非常に少ない溶離溶媒量を活用する。薬剤スクリーニングおよび臨床試験での利用は、ともに、高い試料処理能力を必要とし、主要分析手段として液体クロマトグラフィー／質量分析／質量分析（ＬＣ／ＭＳ／ＭＳ）を活用するが、この両者に利用するためには、マルチウェル・プレート方式（例えば、９６ウェル・プレート、３８４ウェル・プレートおよび１５３６ウェル・プレート）が人気を得ている。
【０００４】
数社のＳＰＥ材料製造業者が作成した広範な応用文献目録（例えば、下記非特許文献６ないし非特許文献８）によって明らかなように、１９９６年頃までは、シリカおよび関連結合相が、主要なＳＰＥ吸着剤を構成していた。しかし、ここ２〜３年の間に、多数の重合体吸着剤が導入され、試料の前処理に利用されるようになった（例えば、下記特許文献１ないし特許文献３、下記非特許文献９参照）。これらの重合体吸着剤の一部は、スチレン・ジビニルベンゼンまたはメタクリル酸塩の重合主鎖をベースとしている。シリカ・ベースの対照物に優る、重合体ＳＰＥ吸着剤の長所には、両極端のｐＨに対する安定性、および、より広い表面積が含まれ、この両者は、シリカ・ベース材料で観察されるものよりも優れた容量および保持を促進することができる。加えて、シリカ・ベース材料は、シラノール基を含む。シラノール基は、その基に付く試料基質のｐＨおよびイオン強度の影響により、検体の保持を困難にする可能性が高い。
【０００５】
商業的に入手可能な逆相シリカ吸着剤だけでなく、第１世代のスチレン・ジビニルベンゼン重合体にも当てはまる制限の１つは、溶媒で濡らす調整が必要なことで、その上、試料を装填するまで濡れたままの状態を保たなければならないという要求事項も存在する。スルホン／カルボン酸、ヒドロキシメチル、ケト、ニトロおよび複素環アミド部分のような極性官能基を含む第２世代の重合体吸着剤の出現は、これらの極性基に、水を吸着して基表面に水を保持する収容力があるために、これらの要求事項を改善する。
【０００６】
しかし、これらの逆相シリカおよび第２世代重合体材料にも、問題がないわけではない。逆相シリカおよび第２世代重合体の大きな短所は、一部の薬剤代謝産物および調剤のような極性化合物を、これらの材料が保持できないことである。これらのＳＰＥ材料の多くは、装填および／または洗浄工程中に、極性分子の容認できない破過を示し、その結果、検体は不十分にしか回収されない。疎水性である可能性が高い検体と、極性が非常に高い傾向のあるその代謝産物または分解産物との混合物から試料がなる場合、この現象は、検体の抽出および試料のクリーンアップへのＳＰＥ手順の適用に厳しい制限を課す。さらに、製薬産業は、かなりの極性を有する製品をより多く設計するようになってきている。試料の前処理中、かかる薬剤が重合体吸着剤で不十分にしか保持されないことは、深刻な問題につながる可能性が高い。
【０００７】
先行技術の重合体吸着剤に関するもう１つの制限は、イオン抑制の領域に存在する。いくつかの出版物は、生体基質中の薬剤のＬＣ／ＭＳ／ＭＳ分析中に観察されるイオン抑制の効果を強調する（例えば、下記非特許文献１０および非特許文献１１参照）。これらの出版物は、観察されたイオン抑制を、試料の装填および洗浄工程中にＳＰＥ吸着剤に残留した基質構成物の存在に帰するとしている。これらの構成物は、その後、検体の溶離中に所期抽出物を汚染する可能性が高い。ＬＣ／ＭＳ中、極性薬剤は、これらの基質構成物とともに、または、基質構成物の溶離直後に、ＬＣカラムから溶離する。これらの極性薬剤は、イオン抑制によって深刻な影響を受ける可能性が高く、定量を信頼できないものにする。したがって、先行技術の吸着剤に関連するもう１つの問題は、容認できないレベルのイオン抑制の存在である。
【０００８】
先行技術のＳＰＥ材料に関連するさらに別の問題は、検体を含む試料が先行技術の重合体吸着剤に付けられた後、所定の検体を洗浄（または溶離）するために使用できる有機成分の量の制限である。先行技術のＳＰＥ材料の使用手順では、試料がＳＰＥ材料に装填された後、ＳＰＥ材料を洗浄するために、通常、水性溶媒と、低比率の有機成分（＜５％）を含む緩衝剤とを使用することを推奨する。これらの手順が低比率の有機成分を推奨する理由は、有機含有率があまりにも増大した場合には、そのことによって、所定の検体を含め、極性の高い試料構成物がほぼ完全に除去される可能性が高いためである。これは、一部には、先行技術の吸着剤が中〜高極性化合物を保持できないことによる。スルホン酸部分を含むような少数の市販の重合体吸着剤は、イオンメカニズムを通じて極性保持を強化することが知られている。しかし、これらの吸着剤を用いたＳＰＥ手順は冗長で、かかる溶離は、通常、質量分析検出器に適合しない溶媒を用いて実行される。
【特許文献１】米国特許第５，６１８，４３８号明細書
【特許文献２】米国特許第５，８８２，５２１号明細書
【特許文献３】米国特許第６，１０６，７２１号明細書
【特許文献４】米国特許第６，２００，５３３号明細書
【特許文献５】米国特許第５，７３８，７９０号明細書
【特許文献６】米国特許第５，１３７，６２６号明細書
【非特許文献１】サーマンおよびミルズ、（１９９８年）「固相抽出」、ワイリー刊、ニューヨーク、ニューヨーク州（Thurman & Mills, "Solid Phase Extraction", Wiley）
【非特許文献２】シンプソン（編）（２０００年）「固相抽出」、マーセル・デッカー刊、ニューヨーク、ニューヨーク州（Simpson (Ed.), "Solid Phase Extraction", Marcel Dekker）
【非特許文献３】「ジャーナルオブクロマトグラフィーＡ．」（２０００年）８８５：全号（"J. Chromatog. A."）
【非特許文献４】スナイダー、カークランドおよびグラッチ、「実践的ＨＰＬＣ法開発」、第４章、１００〜１７３ページ、ワイリー刊、ニューヨーク、ニューヨーク州、１９９７年（Snyder, Kirkland & Glajch, "Practical HPLC Method Development", Wiley）
【非特許文献５】サーマンおよびスナヴェリー、（２０００年）「分析化学トレンド」、１９：１８〜２６（Thurman & Snavely, "Trend Anal. Chem."）
【非特許文献６】「ヴァリアン試料調製製品」ハーバーシティー、カリフォルニア州、１９９５年（"Varian Sample Preparation Products"）
【非特許文献７】「ベイカーボンドＳＰＥ文献目録」、ＪＴベイカー・インク刊、フィリップスバーグ、ニュージャージー州、１９９５年（"Bakerbond SPE Bibliography", JTBaker, Inc.）
【非特許文献８】マクドナルドおよびブーヴィエ（編）、「固相抽出応用手引および文献目録：試料調製法開発リソース」、ウォーターズ・コーポレーション刊、ミルフォード、マサチューセッツ、第６版、１９９５年（McDonald & Bouvier, (Eds.), "Solid Phase Extraction Applications Guide and Bibliography: A Resource for Sample Preparation Methods Development", Waters Corp.）
【非特許文献９】フリッツおよびマッカ、（２０００年）「ジャーナルオブクロマトグラフィー」Ａ  ９０２：１３７〜１６６（Fritz & Macka, "J. Chromatog."）
【非特許文献１０】ボンフィグリオら、（１９９９年）「ラピッド・コミュニティー質量分析」１３：１１７５〜１１８５（Bonfiglio et al., “Rapid Commun. Mass Sp."）
【非特許文献１１】キングら、（２０００年）「米国質量分析協会ジャーナル」１１：９４２〜９５０（King et al., "J. Am. Soc. Mass Spectr."）
【非特許文献１２】バックマイザー、（２００１年）「ジャーナルオブクロマトグラフィー」Ａ  ９１８：２３３〜２６６（Buchmeiser, "J. Chromatog."）
【非特許文献１３】サングスタ、（１９９７年）「オクタノール・水分配係数：基本と物理化学」、ワイリー刊、ホーボーケン、ニュージャージー州（Sangster, "Octanol-Water Partition Coefficients: Fundamentals and Physical Chemistry", Wiley）
【非特許文献１４】サングスタ、（１９８９年）「物理化学ジャーナル参考データ」１８（３）：１１１１〜１２３０（Sangster, "J. Phys. Chem. Ref. Data"）
【非特許文献１５】ハワードおよびメラン（編）、１９９７年「有機化学物質の物理的特性ハンドブック」、ルイス刊、ボカラトン、フロリダ州（Haward & Meylan, (eds.) "Handbook of Physical Properties of Organic Chemicals", Lewis）
【非特許文献１６】ブーヴィエら、（１９９８年）、「液体クロマトグラフィー、ガス・クロマトグラフィー（付録）」、１９９８年５月、Ｓ５３〜Ｓ５８ページ（Bouvier et al., "LC.GC (Supplement)"）
【非特許文献１７】チェンら、（１９９９年）「ジャーナルオブクロマトグラフィー」Ｂ  ７２９：１９〜３１（Cheng et al., "J. Chromatogr."）
【非特許文献１８】ジョルガら、（２００１年）「ジャーナルオブクロマトグラフィー」Ｂ  ７５９：２０９〜２１８（Georga et al., "J. Chromatogr."）
【非特許文献１９】ゼンら、（２００２年）「薬学生物医学分析ジャーナル」、２８：２７９〜２８５（Zheng et al., "J. Pharm. Biomed. Anal."）
【非特許文献２０】コーローザーおよびショーバー、（２００２年）「ジャーナルオブクロマトグラフィー」Ｂ  ７６６：２１９〜２２６（Kollroser & Schober, "J. Chromatogr."）
【非特許文献２１】ミュラーら、（２００２年）「ジャーナルオブクロマトグラフィー」Ｂ  ７７３：４７〜５２（Muller et al., "J. Chromatogr."）
【非特許文献２２】ヘニオン、（１９９９年）「ジャーナルオブクロマトグラフィー」Ａ  ８５６：３〜５４（Hennion, "J. Chromatogr."）
【非特許文献２３】カサスら、（１９９２年）「クロマトグラフィア」３４：７９〜８２（Casas et al., "Chromatographia"）
【非特許文献２４】ピションら、（１９９８年）「ジャーナルオブクロマトグラフィー」Ａ  ７９５：８３〜９２（Pichon et al., "J. Chromatogr."）
【非特許文献２５】ヘニオンら、（１９９８年）「ジャーナルオブクロマトグラフィー」Ａ  ８２３：１４７〜１６１（Hennion et al., "J. Chromatogr."）
【非特許文献２６】フィリピデスら、（１９９３年）「ポリマー」３４：３５０９〜３５１３（Philippides et al., "Polymer"）
【非特許文献２７】レオン−ゴンザレスおよびペレ−アーリーバス、（２０００年）「ジャーナルオブクロマトグラフィー」Ａ  ９０２：３〜１６（Leon-Gonzalez & Perez-Arribas, "J. Chromatogr."）
【非特許文献２８】ハックおよびボン、（２０００年）「ジャーナルオブクロマトグラフィー」Ａ  ８８５：５１〜７２（Huck & Bonn, "J. Chromatogr."）
【発明の開示】
【発明が解決しようとする課題】
【０００９】
したがって、特に、複雑基質（例えば、生体、環境または医薬試料）中に検体が存在する場合に、中〜高極性検体を強力に保持する重合体吸着剤を求めるニーズがある。また、試料の装填後、合理的に高い比率の有機物を含む水性・有機２成分溶媒により、吸着剤を徹底的に洗浄することができるように、高比率の有機成分からなる溶媒で、処理することの可能な重合体吸着剤を求めるニーズもある。かかる洗浄は、質量分析検出に干渉してイオン抑制を引き起こす可能性の高い不要基質成分を除去することによって、不純物を含まない抽出物をもたらすはずである。この吸着剤を使用するＳＰＥ手順は、好ましくは、溶離溶媒が質量分析検出モードと適合するほど簡素な、所期検体の溶離手順を含み、必要な場合には、ＬＣ／ＭＣ／ＭＣシステムに直接注入するために適することが望ましい。さらに、かかる吸着剤は、水性溶媒（例えば、水または緩衝剤）と容易に溶媒和され、長期間、溶媒和された状態を保ち、濡れた条件下または乾燥条件下で同等のＳＰＥ作用を示すことが望ましい。かかるＳＰＥ手順／フォーマットは、製薬産業で広く使用される大量試料の高処理能力スクリーニングと適合することが望ましい。これらおよびその他の問題を、本発明の組成および方法によって解決する。
【課題を解決するための手段】
【００１０】
本発明の１局面において、重合体吸着剤を開示する。一実施形態では、その重合体吸着剤は、（ａ）双極性相互作用および疎水性相互作用からなる群から選択される１つ以上の相互作用を促進するために適した重合主鎖（バックボーン）と、（ｂ）その重合主鎖に結合し、かつ、プロトン受容、プロトン供与および双極性相互作用からなる群から選択される１つ以上の相互作用を受けるために適したアミド性官能基と、を有する。
【００１１】
本発明のこの実施形態およびその他の実施形態では、本発明の吸着剤の重合主鎖は、例えば、ポリ（スチレン・ジビニルベンゼン）、スチレン共重合体、ジビニルベンゼン共重合体、官能化スチレン、官能化複素環およびそれらの組み合わせからなることができる。本発明の吸着剤のアミド性官能基は、例えば、アセトアミド、Ｎ−アルキルアミド、Ｎ−アリールアミドおよびＮ−ヘテリルアミドからなることができる。
【００１２】
本発明のこの実施形態およびその他の実施形態では、本発明の重合体吸着剤は、質量パーセントで約３．５％〜約５．０％の窒素を有してもよく、約２０ミクロン〜約１２０ミクロンまでの特徴的寸法（例えば、直径）の粒子を有してもよい。別の局面では、本発明の重合体吸着剤は、溶媒と接触した後、約１時間よりも長く、溶媒和された状態を保つことができ、強、中および無極性分子を吸着することができる。別の局面では、本発明の重合体吸着剤は、カートリッジ、重合体繊維膜、ガラス繊維膜およびマルチウェル・プレートのような支持物と関連づけられることができる。
【００１３】
本発明の別の局面では、アミド性官能基で官能化された重合体吸着剤を調製するための方法を開示する。一実施形態では、その方法は、（ａ）重合主鎖をニトロ化してニトロ化重合主鎖を形成することと、（ｂ）そのニトロ化重合主鎖を還元してアミノ化重合主鎖を形成することと、（ｃ）そのアミノ化重合主鎖を、酸、酸塩化物および酸無水物のうちの１つと接触させることと、を含む。
【００１４】
一実施形態では、ニトロ化は、（ａ）硝酸を含む第１の溶液に重合体主鎖を懸濁することと、（ｂ）ニトロニウム・イオンを生成するために適した試薬を含む第２の溶液を、第１の溶液に添加することと、を含む。一実施形態では、還元は、（ａ）第１の酸を含む第１の溶液にニトロ化重合主鎖を懸濁することと、（ｂ）金属触媒および第２の酸を含む第２の溶液に、ニトロ化重合主鎖を接触させることと、を含む。続けて、一実施形態では、接触は、（ａ）塩基を含む第１の溶液に還元重合主鎖を懸濁して、塩基性反応溶液を形成することと、（ｂ）その塩基性反応溶液に、酸、酸塩化物および無水物のうちの１つを添加することと、を含む。開示される方法は、列挙された工程だけに限定されず、さらに、例えば、（ａ）濾過によって重合体吸着剤を回収する工程と、（ｂ）その重合体吸着剤を、酸を含む溶液で１回以上洗浄する工程と、（ｃ）その重合体吸着剤を水溶液で１回以上洗浄する工程と、（ｄ）その重合体吸着剤を有機溶媒で１回以上洗浄する工程とを含んでもよい。
【００１５】
本発明のさらに別の局面では、試料から検体を単離するための方法を開示する。一実施形態では、その方法は、（ａ）有機溶媒に次いで水で吸着剤を洗浄することによって、吸着剤を調整することと、（ｂ）水性媒質中に配置された検体を含む試料を、（ｉ）双極性相互作用および疎水性相互作用のうちの少なくとも１つを形成するために適した重合主鎖と、（ｉｉ）その主鎖と結合し、かつ、プロトン受容およびプロトン供与相互作用を受けるために適したアミド性官能基と、を有する重合体吸着剤に接触させて、吸着剤・試料錯体を形成することと、（ｃ）その吸着剤・試料錯体を、水に次いで有機溶媒で洗浄することと、（ｄ）溶離溶媒を用いて、その吸着剤・試料錯体から検体を溶離し、それによって検体を試料から単離することと、を含む。試料は、例えば、検体を含む生体基質、環境試料、水性医薬試料または水性栄養試料であることができる。
【発明を実施するための最良の形態】
【００１６】
Ｉ．  定義
特許法の長年続く習慣に従って、特に数の表示のない単語は、特許請求の範囲を含め、本願明細書で使用される場合、１個以上の個数であることを意味する。
本願明細書で使用される場合、「約」という用語は、質量、重量、時間、容積（体積）、濃度または比率の数値または量について言う場合、指定量からの±２０％または±１０％の、より好ましくは±５％の、さらに好ましくは±１％の、なおいっそう好ましくは±０．１％の変動を、開示された方法を行うためにかかる変動が適切であるように、含むことを意味する。
【００１７】
本願明細書で使用される場合、「吸着する」という用語およびその文法的派生形は、検体が、表面分子と物理的相互作用を行うことによって、重合体吸着剤の表面と可逆的に結合（会合）する表面現象を意味する。その結合は、例えば、非共有メカニズム（例えば、疎水性相互作用または水素供与体もしくは受容体相互作用を介した、双極子間相互作用、双極子・誘起双極子または分散力のようなファン・デル・ワールス力）を介したものであり得る。
【００１８】
本願明細書で使用される場合、「酸塩化物」という用語は、可変の有機基（Ｒ１、これは、水素またはアルキル基、アリール基もしくは複素環部分を含むことができる）、カルボニル基および塩素原子を含む化学物質を意味し、次の化学構造によって表される。
【００１９】
【化１】
2005528628.tif 000002
【００２０】
本願明細書で使用される場合、「アミド」、「アミド基」および「アミド性官能基（アミドファンクショナリティ）」という用語は、互いに交換可能に使用され、カルボニル基と、そのカルボニル基に連結した可変の有機基（Ｒ１）と、窒素原子および少なくとも２つの独立に可変の有機基（Ｒ２およびＲ３、これらは、水素またアルキル基、アリール基もしくは複素環部分を含み得る）を含む基、を有する化学物質を意味し、次の化学構造によって表すことができる。
【００２１】
【化２】
2005528628.tif 000003
【００２２】
本発明の組成および方法では、例えば、好ましいアミドは、アセトアミドであり、次の化学構造によって表され、
【００２３】
【化３】
2005528628.tif 000004
【００２４】
化学構造中、Ｒ１は、重合主鎖を表す。そこで、大まかに言えば、「アミド性官能基」という用語は、アミド基を含む化学物質を意味する。
本願明細書で使用される場合、「検体」という用語は、対象となる分子を意味する。検体は、いずれの極性を有していてもよいが、本発明との関連では、中〜高極性分子に特に関心が向けられる。検体は、試料中にあることもあり、試料成分を形成していることもある。例えば、候補治療用化合物またはその代謝副産物は、検体とすることができ、例えば、血漿試料、唾液、尿、飲料水、および、汚染されていることが知られているかまたは疑われている水の中に、その検体はあり得る。一言でいえば、検体は、対象となるいずれの分子を含むものであり得る。
【００２５】
本願明細書で使用される場合、「無水物」という用語は、２つのカルボニル基と、２つの可変の有機基（Ｒ１およびＲ２、これらは、アルキル基、アリール基または複素環基を含み得る）、を含む化学物質を意味し、かかる可変の有機基は、独立に同一であるかまたは異なることができ、次の化学構造によって表すことができる。
【００２６】
【化４】
2005528628.tif 000005
【００２７】
本願明細書で使用される場合、「結合」という用語は、２つ以上の化学物質の連結を意味する。結合は、共有または非共有結合（例えば、疎水性相互作用、水素結合、イオン相互作用、ファン・デル・ワールス力および双極子間相互作用）を介したものであることができる。
本願明細書で使用される場合、「支持物」および「支持フォーマット」という用語は、互いに交換可能に使用され、多孔性また非多孔性の水不溶性材料を意味する。支持物または支持フォーマットは、ストリップ、プレート、ディスク、ロッド、ビーズを含めた粒子などのような、いくつかある構造または形状の、任意の１つを取ることができる。支持物または支持フォーマットは、疎水性、親水性または親水性化可能であり得、シリカ、ジルコニアおよびアルミナのような無機粉末や、単独で、または、その他の材料とともに使用される、ニトロセルロース、酢酸セルロース、ポリ（ビニル塩化物）、ポリアクリルアミド、ポリアクリル酸塩、ポリエチレン、ポリプロピレン、ポリ（４−メチルブテン）、ポリスチレン、ポリメタクリル酸塩、ポリ（エチレン・テレフタル酸塩）、ナイロン、ポリ（ビニル酪酸塩）、ポリテトラフルオロエチレンなどのような、天然重合体材料、合成重合体または変性自然発生重合体や、生体ガラスとして入手可能なガラス、セラミックス、金属などを含み得る（例えば、上記非特許文献１２参照）。リポソーム、リン脂質小胞および細胞のような天然または合成集合体もまた、使用することができる。
【００２８】
本願明細書で使用される場合、「強極性」という用語は、オクタノール・水分配係数ｌｏｇＰに基づき、ｌｏｇＰ値が−１．０〜＋０．５である分子を意味する。
本願明細書で使用される場合、「中極性」という用語は、オクタノール・水分配係数ｌｏｇＰに基づき、ｌｏｇＰ値が０．５〜１．５である分子を意味する。
本願明細書で使用される場合、「無極性」という用語は、オクタノール・水分配係数ｌｏｇＰに基づき、ｌｏｇＰ値が２．０以上である分子を意味する。
ＩＩ．  一般的考察
本発明のある局面は、中〜高極性分子（サルファ剤、アテノロール、ラニチジンおよび偽エフェドリンのような医薬）を強力に保持する重合体吸着剤の開発である。この重合体の保持特性によって、分析者は、試料を吸着剤に装填し、その後、装填済み吸着剤を、水性成分と存在する有機成分とを含む２成分溶媒を用いた非常に徹底的な洗浄にかけることが可能となり、かかる洗浄によって、試料中の多数の不要成分を除去することができる。有機成分（例えば、アセトニトリルまたはメタノール）は、高比率（例えば、＞約１０％〜３０％有機）で存在することが望ましく、それによって、生体または環境試料からの基質構成物の完全な排除と、より純粋な抽出物を得る能力とが促進される。
【００２９】
本開示において分子の極性に言及する場合（例えば、「強極性」分子、「中極性」分子、「無極性」分子など）、極性は、標準的なオクタノール・水分配係数Ｐに基づき説明される。この係数は、時に、ｌｏｇＰと表現されることもある。オクタノール・水分配係数は、従来技術に当業者によって広く知られ使用されている極性尺度である。オクタノール・水分配係数を求めるための標準的方法は知られており（例えば、上記非特許文献１３参照）、多数のＰ値が表にまとめられている（例えば、上記非特許文献１４および非特許文献１５参照）。いくつかの極性記述子については、本願明細書中に具体的定義を規定する。
【００３０】
また、単離工程によっても、調査中の検体のイオン化工程に基質構成物が干渉することによって生じるイオン抑制を、最小にするかまたは排除することができる。イオン抑制の排除は、例えば、ＬＣ／ＭＳ／ＭＳ分析に広く使用される、エレクトロスプレーイオン化（ＥＳＩ）を伴う操作のための利益となる。加えて、ＳＰＥ手順によって処理される試料溶液の大部分が本質的に水性なので、吸着剤表面の溶媒和（水を使用する場合、通例、濡れ性または水和と呼ばれる）は、望ましい状態である可能性が高く、極性検体の保持に一役買うことができる。本発明の重合体吸着剤は、容易に溶媒和され、長期間（約１時間より長く）、溶媒和された状態を保つことができる。
【００３１】
試料のクリーンアップのために製薬産業で広範に使用されている、商業的に入手可能な先行技術の重合体吸着剤の１つは、ジビニルベンゼンとＮ−ビニルピロリドンとを含む共重合体である。ジビニルベンゼン−Ｎ−ビニルピロリドン共重合体構造全体にピロリドン成分が導入されることによって、極性薬剤に、相互作用表面が備わると説明されてきた（上記非特許文献１６）。しかし、この先行技術の共重合体をＳＰＥ手順に使用した場合、中〜強極性検体が十分には保持されず、この吸着剤での中〜強極性検体の保持を強化するためには、複雑なｐＨ管理抽出手順が必要となることが、いくつかの文献出版物で指摘されている（例えば、上記非特許文献１７および非特許文献１８参照）。加えて、この重合体吸着剤からのＳＰＥ抽出物は、不純物を含むことが判明したが、それは、恐らく、吸着剤に付けられる生体試料の基質構成物を強力に吸着したためと思われる（例えば、上記非特許文献１９参照）。
【００３２】
開発済みのもう１つの先行技術の重合体吸着剤は、同じジビニルベンゼン・Ｎ−ビニルピロリドンの塩基性骨格構造を有するが、それと同時に、スルホン酸部分をも含む。この吸着剤は、イオンメカニズムを介して塩基性検体を保持するが、その他の先行技術の重合体吸着剤と同様に、塩基性薬剤を装填して洗浄して先行技術の重合体吸着剤から溶離するためには、ｐＨ管理溶媒システムを必要とする（例えば、上記非特許文献２０）。このスルホン化重合体から得られる、血清由来の極性薬剤抽出物の純度は、装填工程後に吸着剤を強力な溶媒を用いた洗浄にかけることができるという事実にもかかわらず、依然として容認できないものであることが判明した（上記非特許文献２１）。さらに、生体基質由来の酸性検体を精製する場合、このスルホン化重合体では効率が悪く、陰イオン交換吸着剤を使用することが望ましい。
【００３３】
シリカ・ベースと重合体ベースの両ＳＰＥ吸着剤（イオン交換樹脂を除く）での、様々な程度の極性および疎水性を有する検体の保持を、図５Ａに示す。同図は、文献に記録された、様々な極性の幅広い範囲の化合物に関するＳＰＥデータ（上記非特許文献２２ないし非特許文献２５）をプールすることによってだけでなく、本発明者らの研究室に記録された未刊行データからもまた、生成された。図５Ａは、中〜強極性検体がシリカ・ベース逆相と重合体吸着剤との両方で、かなりの破過を示すことを明らかにし、これらの検体がこれらの吸着剤では十分に保持されないことを示す。比較として、図５Ｂには、極性および疎水性分子の好ましい保持特性（プロファイル）を示す。同図は、理想的なＳＰＥ吸着剤がどのように機能すると予想されるかを示す仮想特性のグラフだが、最先端技術を用いた吸着剤も、かかる理想的な作用は示さない。この保持特性の場合、吸着剤は、試料の装填工程の後、水性成分と、約２０％以上の有機物（例えば、アセトニトリルまたはメタノール）を含む有機成分とからなる水性２成分溶媒を用いた洗浄に適する。
【００３４】
このように、商業的に入手可能な先行技術の重合体吸着剤は、中〜高極性検体を効率的に保持することができない。さらに、これらの吸着剤は、高比率の有機成分を含む２成分溶媒を用いた洗浄に適さず、そのため、溶離される検体の純度が制限され得る。しかし、下記に示す通り、本発明の重合体吸着剤は、これに反して、これらの基準を満たし、中〜高極性検体の単離に使用することができる。
ＩＩＩ．  本発明の重合体吸着剤の設計に関する理論的考察
極性保持の強化された吸着剤を設計する場合には、溶媒和パラメータのモデル方程式（１）を検討することができる。
【００３５】
【数１】
2005528628.tif 000006
【００３６】
式中、ＳＰは、容量ファクター（ｋ’）または破過量もしくは溶離量のような溶質特性であり、溶質記述子は、モル体積を表すＶχ、双極性／二分極率を表すπ2H、並びに、それぞれ、溶質の有効水素結合酸度および水素結合塩基性度を表すΣα2HおよびΣβ2Hである。式中のその他のパラメータは、吸着剤と溶媒との組み合わせである系を表す。項ｍは、溶質の収容に適した空隙を形成する、吸着剤の収容量である。系定数ｒは、溶質のｎまたはπ電子と相互作用を行うための、吸着剤と試料溶液との間の収容量の差を表す。系定数ｓは、双極子間および双極子・誘起双極子相互作用に加わるための、吸着剤と試料溶液との間の収容量の差を表す。定数ａは、吸着剤と溶液との間の水素結合塩基性度の差を示し、定数ｂは、吸着剤と溶液との間の水素結合酸度の差を示す。
【００３７】
方程式（１）中、ｃは、この系特有の定数である。２つの項、ｍＶχおよびｒＲ2は、それぞれ、溶質と吸着剤との間の立体嵌合（ステアリックフィット）よび疎水性相互作用を表す。その他のパラメータ、すなわち、ｓπ2H、ａΣα2H、およびｂΣβ2Hは、それぞれ、双極子間、溶質酸度・吸着剤塩基性度、および溶質塩基性度・吸着剤酸度相互作用による極性相互作用を表す。
【００３８】
吸着剤が検体と相互作用を行って検体を保持するができるように、これらの相互作用の和を考慮することができる。特に極性検体に関しては、吸着剤表面とこれらの検体との上記の極性相互作用が、検体保持の点で大いに重要となる可能性が高い。例えば、極性検体は、酸性および／または塩基性官能基を含む。一部の事例では、極性検体は、グルクロニド、アミドまたはスルホンアミドのような中性ではあるが強極性の部分を有する。かかる官能基を有する検体を保持するためには、吸着剤は、その構造中に、水素結合供与体（酸性）または水素結合受容体（塩基性）部位を含むことが望ましい。さらに、溶質・吸着剤相互作用から生じる水素結合の強度は、溶質または吸着剤が水またはメタノールとの間に形成することのできる類似の結合よりも強くされていることが好ましく、それによって、試料精製および／または抽出手順全体の洗浄工程中に、極性検体の保持を促進することができる。加えて、これらの目標を満たす官能基が、吸着剤の重合主鎖上に配置されていることが好ましい。また、重合主鎖自体も、同時に、極性検体上に存在する不飽和基または芳香族系の□電子との間で、双極子間相互作用を受けることができることが好ましい。
【００３９】
該当文献の調査によって、有機化合物の様々な官能分類のうち、窒素に少なくとも１個の水素原子の付いたアミド性官能基が、上記に概要を示した３基準、すなわち、双極子間相互作用、水素結合塩基性度および水素結合酸度を、すべて満たすことが明らかになっている。具体的な例として、ホルムアミドが、π値０．４６、Σα値０．３３およびΣβ値０．２１を示すのに対して、Ｎ，Ｎジメチルホルムアミドのそれに相当する数値は、それぞれ、０．５６、０．００および０．４４である。Ｎ−メチルピロリドンでは、それに相当する数字は、それぞれ、０．５７、０．００および０．４３である。アセトアニリドのｌｏｇＰ値は、１．１６であるのに対して、トルエン、安息香酸メチルおよびアセトフェノンのｌｏｇＰ値は、それぞれ、２．７４、２．１８および１．６６である。これらの数値は、様々な種類の置換ベンゼンの間で、アミド性官能基の極性が最大であることを示す。アミド性官能基の水素結合を形成する能力もまた、核酸および蛋白質化学から明白である。したがって、本発明の重合体吸着剤のような、中〜高極性検体を保持するために適した重合体吸着剤は、アミド性官能基を有することが望ましい。
ＩＶ．  本発明の重合体吸着剤
本発明の重合体吸着剤は、大まかに言えば、双極性相互作用および疎水性相互作用からなる群から選択される１つ以上の相互作用を促進するために適した重合主鎖と、前記重合主鎖と結合し、かつ、プロトン受容、プロトン供与および双極性相互作用からなる群から選択される１つ以上の相互作用を受けるために適したアミド性官能基と、を有する。
【００４０】
双極性相互作用および疎水性相互作用のうちの少なくとも１つを形成するために適した重合体は、本発明の重合主鎖として使用することができる。重合主鎖は、例えば、ポリ（スチレン・ジビニルベンゼン）や、スチレンもしくはジビニルベンゼンと、ハロ、アルコキシ、エステルもしくはニトロのような置換基の付いた官能化スチレンもしくは複素環との共重合体や、または、ポリスチレン−ポリアクリルアミドとポリスチレン−ポリアクリル酸塩のような（しかし、それらに限定されない）共重合体、を含むことができる。したがって、本発明の吸着剤の重合主鎖として使用することのできる重合体の、代表的ではあるが非限定的なリストには、ポリ（スチレン・ジビニルベンゼン）、スチレンまたはジビニルベンゼンとメタクリル酸メチルとを含む共重合体、ハロゲン化、ニトロ化、アミノ化またはヒドロキシル化スチレン、官能化イソシアヌール酸塩、ウレタン、アクリルアミドまたはアクリロニトリル、および、ビニル／アリル・ピリジンのような官能化複素環系が含まれるが、それらに限定されない。一実施形態では、重合主鎖は、ポリ（スチレン・ジビニルベンゼン）を有し、その13Ｃ  ＮＭＲ分光は、図３Ｂに示される通りである。その重合主鎖は、直径、約２０ミクロン〜約１２０ミクロンの特徴的寸法（例えば、直径）の球形粒子からなることが好ましい。本発明に非球形または不規則な形の微粒子重合体を使用することもできるが、重合体は、商業的に入手可能で、かつ、本発明の重合体吸着剤の調製に容易に使用できる、球形粒子からなることが好ましい。球形微粒子重合体は、容易にスラリーを形成することが可能で、より良好な流量特性を示し、より均一に詰めることが可能で、より大きな機械的安定性を示すが、それは、ＳＰＥ手順では望ましいことである可能性が高い。重合主鎖が粒子からなる場合、その粒子は、多孔性であることができ、粒子は、例えば、約５０オングストローム〜約１５０オングストローム、または、例えば、約５０オングストローム〜約７０オングストロームの、孔サイズを有することができる。
【００４１】
また、本発明の重合体吸着剤は、その重合主鎖と結合し、かつ、プロトン受容、プロトン供与および双極性相互作用からなる群から選択される１つ以上の相互作用を、例えば、検体の官能基との間で、受けるために適合した、アミド性官能基を有することもできる。代表的なアミド性官能基には、アセトアミド、Ｎ−アルキルアミド、Ｎ−アリール−アミドおよびＮ−ヘテリルアミドが含まれる。検体上に見られるいくつかの代表的ファンクショナリティの官能基と、アミド性官能基との間で生じ得る相互作用の一部を、図６に示す。これらの相互作用は、様々な種類の検体の保持に寄与することができる。
【００４２】
アミド性官能基は、例えば、共有結合を介して、重合主鎖と結合することができ、重合主鎖長上の１箇所以上の同様の位置で結合することができる。本発明の重合体吸着剤のアミド性官能基の構造は多様であることができるが、アミド性官能基の窒素原子は、１箇所で重合主鎖と、別の箇所で水素原子と、さらに、以下に示される通り、別の箇所で可変の有機基と、結合することが好ましい。
【００４３】
【化５】
2005528628.tif 000007
【００４４】
可変の有機基は、アミド性官能基中の元素を形成する少なくとも１個のカルボニル基を有する。いずれの有機基も、本発明の吸着剤のアミド成分を形成することができるが、可変の有機基（カルボニル基と結合することができる）の、代表的ではあるが非限定的なリストには、メチル、高級アルキルもしくはシクロアルキル、フェニル／アルキルフェニル／官能化フェニルもしくはナフチルまたは高級ポリ芳香族環系、および、類似の置換複素環基が含まれる。
【００４５】
アセトアミド性官能基で置換されたポリ（スチレン・ジビニルベンゼン）重合主鎖が、本発明の１重合体吸着剤を構成する。本発明の重合体吸着剤にアセトアミド性官能基が含まれることによって、その他のアミド誘導体と比較した場合、吸着剤に、固相抽出条件下で、極性薬剤と疎水性薬剤との間に保持の差のバランスが影響される。
一実施形態では、親水性と疎水性との両検体を保持するための、本発明の重合体吸着剤の窒素比率は、質量パーセントで約３．５％〜約５．０％である。別の実施形態では、吸着剤の同窒素含有率は、質量パーセントで約４．０％〜約４．５％である。
【００４６】
本発明の重合体吸着剤の一実施形態では、吸着剤は、支持物と関連づけられることができる。いくつかの支持物の例には、シリンジ・バレル・カートリッジおよびマルチウェル・プレート（例えば、上記特許文献４参照）が含まれるが、ディスク、膜（例えば、上記特許文献５参照）、チューブ（例えば、上記特許文献６参照）およびその他の支持物もまた、使用することができる。
【００４７】
重合主鎖（と、その後の本発明の重合体吸着剤）は、約２０ミクロン〜約１２０ミクロンの特徴的寸法（すなわち直径）の粒子からなることができるが、それが必要なわけではない。その他の例では、重合主鎖は、約５０オングストローム〜約１５０オングストローム、または、約５０オングストローム〜約７０オングストロームの、孔サイズを有することができる。
Ｖ．  本発明の重合体吸着剤の調製
本発明の一実施形態では、図１に示し研究室例１に説明した通りの３工程合成シークエンスによるアミド性官能基の導入によって、ポリ（スチレン・ジビニルベンゼン）（ＰＳ−ＤＶＢ）を官能化した。出発重合体であるポリ（スチレン・ジビニルベンゼン）は、均一球形粒子の形で、製造業者数社から商業的に入手可能である（例えば、マサチューセッツ州アマーストのポリマー・ラボラトリーズ；ドイツ、シュトゥットガルトの東ソー・ハースおよび日本、東京のＳｈｏｄｅｘ（昭和電工））。
【００４８】
代表的合成シークエンスの第１工程では、ＰＳ−ＤＶＢは、最適条件下で硝酸と硫酸との混合物を用いてニトロ化され、ニトロ化ポリ（スチレン・ジビニルベンゼン）を産することができる。ポリ（スチレン・ジビニルベンゼン）の芳香核へのニトロ基部分の導入は、文献では知られている（例えば、上記非特許文献２６参照）が、報告された手順は、冗長で、使用される条件は激烈である。例えば、先行技術の１方法では、重合体を懸濁するための溶媒としてジメチルホルムアミドを使用し、発煙硝酸と硫酸との混合物を使用して、まず、２〜５℃で３時間反応を実施し、次いで、６０℃で６時間加熱した（上記非特許文献２６参照）。
【００４９】
これに反して、本発明の１局面では、より簡素でより時間のかからない手順を開示する。本発明のこの形態の例では、重合主鎖（例えば、ポリ（スチレン・ジビニルベンゼン））を硝酸に懸濁し、約１時間〜約１．５時間かけて強酸（例えば、硫酸）を添加する。その混合物を室温で約３時間撹拌し、それによって、ニトロ化重合主鎖が形成される。本発明のこの形態に関する追加的考察を、研究室例１に示す。ニトロ化反応に使用される硝酸および硫酸の代表的な量は、それぞれ、約２５モル〜約３５モル、および、約１５モル〜約２０モルである。ニトロ化中ずっと、撹拌を続けてもよく、撹拌を続ける場合、約１００ｒｐｍ〜約１５０ｒｐｍの速度の撹拌機操作を利用することができる。より速い撹拌速度は、重合体粒子の破損を引き起こし、生成物中に高い比率のみじんをもたらす恐れがある。
【００５０】
本発明の官能化ポリ（スチレン・ジビニルベンゼン）吸着剤の別の合成工程では、ニトロ化重合体を、触媒（例えば、塩化第１スズ）と酸（例えば、塩酸）による還元によって、アミノ基に還元することができ、それによって、アミノ化重合主鎖が形成される。還元は、室温で行うことができ、その際撹拌を行ってもよい。本発明のこの形態に関する追加的考察を、研究室例１に示す。再び、撹拌速度を調整して、重合体球形の破損を防ぐことができる。
【００５１】
本発明の官能化ポリ（スチレン・ジビニルベンゼン）吸着剤の別の合成工程では、ポリ（スチレン・ジビニルベンゼン）のようなアミノ化重合主鎖を、酸、酸塩化物または酸無水物を用いて誘導化（例えば、アシル化）し、所望のアミド官能化重合体を得る。
本発明の吸着剤の合成は、場合により、追加工程を含むことができる。例えば、アミノ化重合主鎖を酸、酸塩化物または酸無水物と接触させる工程に続き、その結果生じた吸着剤を、濾過によって回収することができる。膜のような適切な構造を通す濾過は、溶液から吸着剤を除去して、その後の処理を容易にすることができる。その後、不要成分を除去するために、吸着剤を追加洗浄にかけることができる。かかる洗浄は、酸による１回以上の洗浄と、その後の水溶液による１回以上の洗浄と、有機溶媒による１回以上の洗浄とを含んでもよい。累積的に、これらの洗浄によって、単に、吸着剤と結合している可能性のある不要成分を除去することができるだけでなく、また、使用するまでの一時または長期保管状態に吸着剤を置くこともできる。
【００５２】
本発明の別の局面では、いくつかの構造的類似物を合成し、極性薬剤に関する保持特性により選別した。例えば、本発明のアミノ化ポリ（スチレン・ジビニルベンゼン）吸着剤は、（ａ）重合体の４−ニトロベンゾイルアミド誘導体を産するための４−ニトロベンゾイル塩化物、（ｂ）重合体の４−アセトアミドベンゾイルアミド誘導体をもたらすための４−アセトアミドベンゾイル塩化物、（ｃ）２−フロイルアミド置換重合体を提供するための２−フロイル塩化物、および、（ｄ）本発明のアセチルアミド官能化ポリ（スチレン・ジビニルベンゼン）吸着剤を生成するための無水酢酸のうちの、１つ以上で処理することができる。
【００５３】
これらの例示化合物の調整にあたって、可変の有機部分を導入するために、酸塩化物を使用することができる。別の実施形態では、塩基触媒の存在下で、これに相当する無水物もまた、使用することができる。さらに別の実施形態では、カルボジイミド触媒の存在下で、カルボン酸の官能化可変有機部分もまた、使用することができる。
Ｖ．  本発明の重合体吸着剤の特性
次項以下では、本発明の重合体吸着剤の特性に関する追加的詳細だけでなく、本発明の方法によって調製された重合体吸着剤を特徴づけるための方法についてもまた、説明する。
Ｖ．Ａ．  本発明の方法によって調製された重合体吸着剤の構造的特性
本発明の重合体吸着剤を調製する場合には、吸着剤への特定官能基（例えば、アミド性官能基）の組み込みを確認するだけでなく、吸着剤の組成および構造全体を確定することもまた、望ましい。これに関して、様々な分光光度および分光技術を用いることができる。例えば、本発明の重合体吸着剤の評価には、ＦＴＩＲおよび固相13Ｃ  ＮＭＲ分光技術を用いることができる。かかる技術は、当業者によって知られており、本発明との関連では、通常、次の通りに用いることができる。
【００５４】
本発明の官能化重合体（例えば、アミド官能化重合体）を、フーリエ変換赤外（ＦＴＩＲ）分光（スペクトル）およびその固相13Ｃ  ＮＭＲ分光によって特徴づけることができる。アセトアミド官能化重合体吸着剤に関して、重合体吸着剤から得られたＦＴＩＲおよび固相13Ｃ  ＮＭＲ分光の例を、それぞれ、図２および図３Ａに示す。
まず、図２について、このＦＴＩＲ分光のいくつかの特徴は注目に値する。例えば、約３０００波数でのピークは、メチルＣ−Ｈの伸縮振動の特徴を示し、３２００ｃｍ-1でのピークは、Ｎ−Ｈの伸縮振動の結果である。約１６４０波数での包絡線（エンベロープ）が、アミドカルボニル基の伸縮振動の特徴を示す一方、９００〜７００波数域の帯域は、ジ−およびモノ−置換ベンゼン環に帰すことができる。１２００波数前後のピークは、メチレンのゆれ振動の特徴を示す。総合的に見て、これらの構造的特徴は、本発明の重合体吸着剤の実施形態であるアセトアミド官能化ポリ（スチレン・ジビニルベンゼン）の存在を示す。
【００５５】
次に、図３Ａについて、再び、この固相13Ｃ分光のいくつかの特徴が、官能化スチレン・ジビニルベンゼン重合体を特徴づけるために役立つ。例えば、４０ｐｐｍ前後の大きなピークは、２９ｐｐｍおよび１５ｐｐｍでの小さいピークとともに、芳香核に付いた環外炭素の結果であるのに対して、１２５ｐｐｍ〜１４０ｐｐｍ前後のピークは、芳香環炭素に属する。２４ｐｐｍ前後のピークは、アセトアミド性官能基のメチル炭素を示す。１５０ｐｐｍおよび１７０ｐｐｍ前後の磁場ピークは、アミド窒素原子およびカルボニル基炭素のそばに位置する炭素の特徴を示す。７０ｐｐｍ〜９０ｐｐｍおよび１８０ｐｐｍ〜２００ｐｐｍ域前後に見られるピークは、スピナーの速度が変化した時の位置／強度の変化によって明らかとなるように、回転サイドバンドから生じたものである。累積的に、これらの構造的特徴は、本発明の重合体吸着剤の実施形態であるアセトアミド官能化ポリ（スチレン・ジビニルベンゼン）の存在を示す。
Ｖ．Ｂ．  本発明の重合体吸着剤の溶媒和特性
文献に記録された重合体吸着剤のいくつかは、高い表面水和を示すことが報告されている（例えば、上記非特許文献２７、非特許文献２８および特許文献１参照）。これらの重合体の一部は、ポリ（スチレン・ジビニルベンゼン）主鎖を有し、スルホン酸もしくはカルボン酸部分、ニトロ基、メチルもしくはフェニル・ケトン、ヒドロキシ−メチル基、四級アンモニウム、または、カルボキシ置換ポルフィリン部分のような官能基を帯びることができる。しかし、これらの先行技術の吸着剤は、分離性を保持したまま長期間、例えば、約１時間より長く、溶媒和された状態を保つためには適していない。
【００５６】
本発明の１局面では、重合主鎖（例えば、ポリ（スチレン・ジビニルベンゼン）主鎖）と結合したアミド性官能基は、アセトアミド基であり得るが、かかるアミド性官能基は、本発明の重合体吸着剤の表面の溶媒和（例えば、水濡れ性）を強化する。溶媒和の強化が重要である理由は、血漿試料が通常、水溶液中でＳＰＥ吸着剤に装填されるためであり、血漿試料に含まれる薬剤の効率的な抽出は、吸着剤が濡れて（すなわち、溶媒和されて）いないか、または部分的にしか濡れていない場合には行われない。さらに、試料の装填後、吸着剤は、通常、水性溶媒で洗浄され、吸着剤に吸着された薬剤の徹底的な洗浄は、吸着剤表面の適切な濡れなしには行うことができない。加えて、吸着剤を濡れたままの状態に保てないか、または完全に濡らすことができない場合には、吸着剤の構造／形態に構造的変化が生じ得る。
【００５７】
水に濡れた本発明の重合体吸着剤を１時間真空にかけた後でさえ、官能化重合体の水和レベルは、顕著な影響を受けない。実際、溶媒和後、本発明の重合体吸着剤は、溶媒の不在下で少なくとも約１時間、溶媒和された状態を保つことができる。７成分からなる調剤プローブ混合物に関して、この特性を図７に示す。水で調整してから吸着剤に試料を導入するまでの間、より長期間、吸着剤が濡れたままの状態を保った場合には、薬剤の回収収率が大幅に強化される（薬剤、ミアンセリンについて観察された最大値では、５％から３０％に）ことが、図７から明らかとなる。これは、吸着剤が平衡濡れ性状態に達したときに、吸着剤表面と検体とのより効率的な相互作用が起こるという事実による。吸着剤を放置している間にすっかり乾いてしまった場合には、薬剤の保持は、大幅に変更され、洗浄および溶離もまた、非効率的になる。
ＶＩ．  検体の単離方法
この方法に使用される重合体吸着剤は、本発明の重合体吸着剤からなる。上記のように、その重合主鎖は、いずれの重合体を有することもできるが、ただし、その重合体が、双極性相互作用および疎水性相互作用のうちの少なくとも１つを形成するために適している必要がある。重合主鎖構成物の、代表的ではあるが非限定的なリストには、ポリ（スチレン・ジビニルベンゼン）、可変の有機部分の付いたアミドのような極性基（例えば、□−□相互作用を強化することのできるフラン、ニトロフェニル、エステルまたはエーテル）で官能化されたポリ（スチレン・ジビニルベンゼン）、塩基性試料との反応のために表面酸度を高めることのできるヒドロキシフェニールまたはアミドフェニール部分、および、酸性試料と相互作用することのできる塩基性（例えば、窒素含有複素環）部分が含まれるが、それらに限定されない。重合主鎖（と、その後の本発明の重合体吸着剤）は、約２０ミクロン〜約１２０ミクロンの特徴的寸法（例えば、直径）の粒子からなることができるが、それが必要なわけではない。さらに、重合主鎖が粒子からなる場合、粒子は、例えば、約５０オングストローム〜約１５０オングストローム、または、約５０オングストローム〜約７０オングストロームの、孔サイズを有する粒子であることができる。
【００５８】
加えて、一実施形態では、本発明の重合体吸着剤は、プロトン受容およびプロトン供与相互作用を受けるために適したアミド性官能基を有し、その重合主鎖と結合する。その他の実施形態では、アミド性官能基は、水素原子と、基自体がメチル基を有し得る可変の有機基とを含んでもよく、アミド性官能基をアセトアミド基にする。
本発明の別の局面では、試料から検体を単離するための方法を開示する。試料は、いずれのソースからも誘導することができるが、本発明の重合体吸着剤および方法は、特に、生体、環境および医薬試料から検体を単離するために適している。例えば、試料には、（薬剤のような）対象となる検体を含む生体基質（例えば、全血、血漿、唾液または尿）が含まれる。あるいは、試料には、飲料水、または、汚染されていることが知られているかもしくは疑われている水のような、環境試料が含まれる。別の例では、医薬試料の検体には、薬学的に容認できる賦形剤によって担われる治療活性剤が含まれる。
【００５９】
この実施形態では、単離方法には、４つの一般的工程、すなわち、表面特性を強化する溶媒を用いて吸着剤を調整することと、水性媒質中に含有される試料を装填することと、適切な２成分（水性有機）溶媒による試料装填吸着剤を洗浄することと、強力な有機溶媒により溶離することと、が含まれ得る。
この実施形態では、単離方法には、有機調整溶媒に次いで水で吸着剤を洗浄することによって、吸着剤を調整することが含まれ得る。吸着剤は、カラムのような支持物と関連づけられることができ、この場合、調整工程には、有機溶媒をカラムに通すことと、次いで、水性溶媒をカラムに通すことからなることとが含まれ得る。最初の調整工程は、吸着剤を、まず、メタノールで、次に水で（例えば、各、約１ｍｌずつ）、処理することによって実行することができる。メタノールは、吸着剤を膨潤させ、有効表面積を増大させる。水処理は、余分なメタノールを除去し、同時に、表面を水和する。その後、調整済表面を真空にかけて余分な溶媒を除去することができ、この処理の後、吸着剤は、完全に水和された状態を保つ。
【００６０】
この実施形態を続けて、その後、双極性相互作用および疎水性相互作用のうちの少なくとも１つを形成するために適した重合主鎖と、その主鎖と結合し、かつ、プロトン受容およびプロトン供与相互作用を受けるために適したアミド性官能基と、を含む重合体吸着剤に、検体を含む試料を接触させて、吸着剤・試料錯体を形成することができる。試料装填と呼ばれることもある、この工程によって、検体を含み得る試料と吸着剤との結合（会合）が可能になる。吸着剤表面と試料との相互作用の回数／種類が増せば増すほど、吸着剤表面での保持は、ますます増大する。したがって、試料との相互作用の、より多い回数および多様性を促進する吸着剤は、試料を強力に保持する。
【００６１】
試料が血漿試料を含む場合、試料は、希釈水溶液（少なくとも１：１希釈）として導入することができる。このやり方は、望ましいものであり得るが、その理由は、動物またはヒトから採取したままの血漿試料の高い粘度が、希釈されて粘度が下がるまで、自由な流動を妨げるためである。この工程での有機溶媒の使用は、これらの溶媒が血漿溶液中の蛋白質を沈殿させることがあり、沈殿した蛋白質が吸着剤表面を汚すことがあるために、避けることが望ましい。また、検体と重合体吸着剤との結合の形成につながる条件下で、試料と重合体吸着剤とを接触させることも、望ましいことであり得る。同時に、これらの条件は、吸着剤表面での不要蛋白質およびその他の不純物の保持には、不都合であることが望ましい。かかる条件には、約室温ぐらいの温度および中性ｐＨでの接触させることを含めることができる。
【００６２】
本発明の一実施形態では、試料は、１：１水溶液中で装填され、検体（例えば、薬剤）は、１ミリリットルあたり１ナノグラム〜１０マイクログラムのレベルで存在することができる。約１００マイクロリットル〜約１０００マイクロリットルの試料量を装填することができるが、約４００マイクロリットル〜約５００マイクロリットルの量の方が好ましい。
【００６３】
その後、吸着剤・試料錯体を、水に次いで有機洗浄溶媒で洗浄することができる。この工程は、最終溶離試料の清浄度に影響を与え得る。実際に、これこそ、重合体第２世代吸着剤を含め、既知のＳＰＥ吸着剤に比べ、本発明の材料が優れたレベルで機能するところの１局面である。一実施形態では、試料装填吸着剤は、まず、水で、次いで、約１０％〜約３０％のアセトニトリル水溶液で洗浄される（任意の量を用いることができるが、約２００マイクロリットル〜約１０００マイクロリットルの量が好ましい）。水洗浄は、塩と、試料中に存在する可能性のあるその他の水溶性基質構成物とに加え、蛋白質性物質もまた、除去する。２成分水性・有機洗浄は、また、吸着剤表面に付着することのできる水不溶性基質構成物を含め、有機不純物もまた、除去することができる。吸着剤表面と検体との結合を壊さないようにこの洗浄を構成することが、望ましい。既知の多数のシリカ・ベースおよび重合体吸着剤を分離に使用した場合、かかる２成分洗浄は、吸着剤から多数の極性検体を除去し得る。
【００６４】
次に、溶離溶媒を用いて、検体を吸着剤・試料錯体から溶離する。溶離は、試料との接触が済み試料と結合している吸着剤に、一定量の溶離溶媒を通すことによって行うことができる。代表的な溶離溶媒には、水性成分および有機成分からなる２成分溶媒が含まれる。有機成分は、少なくとも約８０％〜９０％の溶媒を含むことが望ましい。代表的な有機成分には、アセトニトリルおよびメタノールが含まれるが、それらに限定されない。トリフルオロ酢酸のようなトレーリングイオンもまた、溶離溶媒成分として使用することができ、極性薬剤と吸着剤との間の極性相互作用を効率的に壊すために役立つ。本発明の一実施形態では、６０：３０：１０のメタノール／アセトニトリル／０．１％トリフルオロ酢酸が、幅広い範囲の極性を有する薬剤の、９０％ないしほとんど全量の回収をもたらすことが分かっている（図８参照）。約４００マイクロリットル〜約１０００マイクロリットルの溶離溶媒量を使用することができ、一部の状況では、約４００マイクロリットル〜約５００マイクロリットルの量の方が好ましい。
【００６５】
例えば、質量分析、液体クロマトグラフィー、ガス・クロマトグラフィー、またはこれらの組み合わせと、当業者によって知られているその他の技術とを用いて、溶離剤を収集し、付着した検体の正体を突き止めることができる。所定の検体（例えば、薬剤）が血漿中にピコグラム・レベルで存在する場合、溶離溶媒を蒸発させて、残った検体を、ＬＣまたはＬＣ／ＭＳに使用する約４０マイクロリットル〜約１００マイクロリットルの移動相に再溶解（再構成）することができる。
【００６６】
本発明の重合体吸着剤および関連方法の長所は、検体同定用の機器に溶離剤を直接通すことができることである。これは、多数の先行技術の吸着剤では不可能であるが、それは、一部には、先行技術の吸着剤のイオン抑制効果と、これらの吸着剤が中極性〜高極性検体を保持することができないこととによる。これらの不備によって、溶離剤中に不要成分が含まれることになり、その結果、検体の同定操作が著しく困難となって、さらに、不十分なＭＳ分光しか得られないことになり得る。例えば、本発明の吸着剤は、吸着剤およびＬＣ／ＭＳ／ＭＳシステムを含むシステムの構成要素を形成することができる。試料を吸着剤に装填し、検体を溶離し、溶離剤の流れをＬＣ／ＭＳ／ＭＳシステム、ＨＰＬＣシステム、または、一定範囲内の任意の分析機器に直接送ることができる。
【００６７】
本発明の方法のさらに別の実施形態では、吸着剤は、支持物および支持フォーマットと関連づけられることができる。代表的な支持物および支持フォーマットのリストには、シリンジ・バレル・カートリッジ、重合体繊維膜、ガラス繊維膜およびマルチウェル・プレートが含まれるが、ディスクおよびその他の支持物もまた、使用することができる。吸着剤は、支持フォーマットの表面に、例えば、マルチウェル・プレート表面に、配置することができるか、または、吸着剤は、支持フォーマット中に、例えば、重合体もしくはガラス繊維膜に、埋め込むことができる。したがって、「関連づけ」という場合、広く、吸着剤が支持物または支持フォーマットに接触していることができる状態を指す。
ＶＩＩ．  比較例
一比較例では、生体基質、すなわち、動物由来の血漿から、図８に示されたものと同じ８薬剤の組み合わせを単離するための、本発明の重合体吸着剤、すなわち、アセトアミド官能化ポリ（スチレン・ジビニルベンゼン）の能力を調査した。その効率を、商業的に入手可能な先行技術の重合体吸着剤、すなわち、ジビニルベンゼン−Ｎ−ビニルピロリドン樹脂（ＯＡＳＩＳ（登録商標）として商品化され、マサチューセッツ州ミルフォードのウォーターズ・コーポレーションから入手可能）の同一課題を行うための効率とを比較した。図９および図１０は、この比較例の結果を要約したものである。これらの図は、それぞれ、質量範囲５００〜２２００、および、４００〜８００の比較を示す。
【００６８】
引き続きこの比較例について、図９および図１０は、ＯＡＳＩＳ（登録商標）樹脂が、血漿由来の基質構成物をかなりの割合で保持することを示し、それは、質量スペクトルの低質量域と高質量域との両方に一群のピークとなって現れている。ＯＡＳＩＳ（登録商標）吸着剤に関しては、製造業者が推奨するＳＰＥ手順に従い、本発明の重合体に関しては、前項に記載した方法を用いた。両図中のＸ軸は、質量を表し、Ｙ軸は、各ピークの強度を「カウント」として示す。
【００６９】
別の比較例では、同一の本発明の重合体吸着剤、すなわち、アセトアミド官能化ポリ（スチレン・ジビニルベンゼン）のイオン抑制を、商業的に入手可能な重合体吸着剤、すなわち、ＯＡＳＩＳ（登録商標）吸着剤のイオン抑制と比較した。図１１は、この比較の結果を示す。一言でいえば、図１１は、質量分析検出器のＥＳイオン化モードを用いたＬＣ／ＭＳ／ＭＳ分析下で、本発明の重合体吸着剤が非常に低いイオン抑制を示すことを表す。
【００７０】
図１１は、１局面において、本発明の重合体吸着剤を使用した場合、曲線の最小部分が、ＯＡＳＩＳ（登録商標）吸着剤を使用した場合に達成されるものよりも非常に小さく、かつ、その曲線が非常に急速に（１分未満で）最小点から元のレベル（出発レベル）に戻ることを示す。比較して、ＯＡＳＩＳ（登録商標）吸着剤を使用した場合、そうなるには、１０分（Ｘ軸は時間を分で示す）より長い時間がかかる。この観察から、この領域に検体（薬剤）由来のピークが現れる場合には、それらのピークが、この抑制効果を示している基質構成物の影響下にあり、それらの強度がかかる基質構成物の影響を受けることが明らかとなる。
【００７１】
この比較例データは、濃度が一定の薬剤（すなわち、ミアンセリン）を一定速度でＬＣ／ＭＳシステムにポンプで注入し、薬剤がＬＣカラムを通過した後、質量分析計に入る前に、適切なＳＰＥ吸着剤に通すことによって精製済みの血漿抽出物を移動相に注入することによって、生成された。移動相は一定レベルのミアンセリンを含むので、血漿抽出物の注入（注射）によるイオン抑制は、吸着剤を通過することによって精製された血漿抽出物中に基質構成物が存在した場合にのみ、生じたはずである。
研究室例
以下の研究室例は、本発明の好ましいモードを説明するために、本願明細書に記載された。以下の研究室例のうちのある種の局面は、本発明のやり方で十分に機能することを本発明者らが見出したかまたは検討した技術および手順の面から説明される。これらの研究室例は、本発明者らの標準的な研究室手法の利用を通じて例示される。本開示と、従来技術の一般的技能レベルとに照らして、当業者は、以下の研究室例が単なる例示として意図されたものであり、本発明の精神および範囲から逸れることなく、幾多の変更、修正および改変が利用できることを、正しく認識するだろう。
研究室例１
アセトアミド官能化ポリ（スチレン・ジビニルベンゼン）の調製
１．Ａ．  ニトロ化
ポリ（スチレン・ジビニルベンゼン）ビーズ（１モル）を、濃硝酸（３０モル等量）に懸濁し、ビーズの破損を防ぐために、その混合物を低ｒｐｍ（１００ｒｐｍ〜２００ｒｐｍ）で機械撹拌した。混合物を冷水で冷やしながら、１時間〜１．５時間の期間をかけて滴下で濃硫酸（１８モル等量）を添加し、同時に撹拌も続けた。さらに、混合物を室温でもう３時間撹拌した。反応混合物を、１０Ｌ〜１２Ｌの脱イオン水に注ぎ入れ、先端にポリテトラフルオロエチレン（デラウェア州ウィルミントンのデュポンからテフロン（登録商標）として商業的に入手可能）の付いたロッドで撹拌した後、懸濁液を１６時間放置した。ニトロ化重合体を、真空下で焼結ガラス漏斗を通して濾過することによって回収し、まず、２．０Ｍの水酸化ナトリウムで、次いで、１．０Ｍの水酸化ナトリウムで数回、最後に濾液がもはや塩基性を示さなくなるまで、脱イオン水で、洗浄した。その後、生成物を、アセトンですすぎ、真空下で７０℃〜８０℃で乾燥した。
１．Ｂ．  還元
ニトロ化ポリ（スチレン・ジビニルベンゼン）を、酢酸（２．５Ｌ）に懸濁し、低ｒｐｍ（１００ｒｐｍ〜２００ｒｐｍ）で機械撹拌しながら、１：１の塩酸（３Ｌ）中の塩化第１スズ溶液（１．２５ｋｇ）で処理した。その混合物を、室温で６０時間撹拌した。重合体を、濾過によって回収し、まず、脱イオン水で、その後、１．０Ｍの水酸化ナトリウムで濾液にスズの痕跡が見られなくなるまで、数回、洗浄した。その後、濾液が中性になるまで重合体を水で洗浄し、その後、アセトンで洗浄した。生成物を、真空下で７０℃〜８０℃で乾燥した。
１．Ｃ．  アセチル化
アミノ化ポリ（スチレン・ジビニルベンゼン）を、塩基（過剰のトリエチルアミンまたはピリジン）中で懸濁し、低速の機械撹拌を行いながら、無水酢酸（１．１モル重合体等量）で滴下処理した。撹拌を３．５時間続けた。官能化重合体を、濾過によって回収し、数回、まず、０．１Ｍの塩酸で、その後、脱イオン水で濾液が中性になるまで洗浄した。重合体を、メタノールで数回、その後、アセトンで２、３回、洗浄した。最後に、重合体を、真空下で７０℃〜８０℃で乾燥した。
研究室例２：
調剤プローブを混ぜたイヌ血漿試料の固相抽出
研究室例１で調製されたアミド官能化ポリ（スチレン・ジビニルベンゼン）吸着剤（１０ｍｇ）を、スラリー溶媒として、シリンジ・バレル・カートリッジまたは９６ウェル・プレート（カリフォルニア州パロアルトのアンシス／ヴァリアン・インク）に水とともにスラリー詰めした。吸着剤を、１ｍｌのメタノールに次いで１ｍｌの脱イオン水で調整した。その後、調剤プローブを混ぜた血漿試料（１：１希釈、２００マイクロリットル）を、穏やかに真空をかけて装填した。その後、カートリッジまたはウェル・プレートを、穏やかな真空下で、１ｍｌの１０％〜２０％アセトニトリル水溶液で洗浄した。その後、薬剤（検体）を、０．１％の蟻酸、酢酸またはトリフルオロ酢酸を含む、４００マイクロリットル〜７００マイクロリットルのメタノール・水（９５：５）またはメタノール／アセトニトリル／水（６０：４０：１０）で溶離した。場合により、抽出物を、真空下で濃縮し、２００マイクロリットルのメタノールもしくはアセトニトリルまたはこれら２つの溶媒の混合物中で、０．１％の蟻酸または酢酸を用いてかまたは用いずに、再構成することもできたはずである。再構成抽出物を、ヴァリアン１２００ＬまたはＰＥサイエックスＡＰＩ  ＩＩＩ質量分析検出器（カリフォルニア州パロアルトのヴァリアン・インク）を用いて、ＵＶ検出を伴うＨＰＬＣ、または、ＬＣ／ＭＳ／ＭＳによって分析した。
【００７２】
これらの調剤を混ぜたイヌ血漿試料からの固相抽出による、広範囲の極性を有する８検体の回収を、図８に示す。調査された薬剤は、広範囲の極性を有し、アテノロールおよびラニチジンに関するｌｏｇＰ値０．０〜０．５から、偽エフェドリンに関する１．５、キニジンに関する２．５、並びに、ブロムフェニルアミン、ミアンセリンおよびフルオキセチンに関する３．０〜５．０までに及ぶ。ハロペリドール（内基準として使用される）もまた、疎水性薬剤の範疇に分類される。同図は、４００マイクロリットルという少量の溶離溶剤により、６０％〜７０％の範囲の回収を達成できることを明確に示す。１ｍｌの溶離溶剤を利用すると、すべての薬剤の回収は、極性薬剤では約９２％〜９４％に、疎水性薬剤では８１％〜１００％に、跳ね上がる。対照的に、ＯＡＳＩＳ（登録商標）吸着剤を使用した場合、極性薬剤の回収は、１２％〜１９％の範囲に留まる。これらのＳＰＥ実験は、極性、中極性および疎水性薬剤に関して同等の回収／保持を示す本発明の重合体の普遍的性質を、はっきりと実証する。
研究室例３
吸着剤の乾燥に次ぐＳＰＥ
研究室例３は、研究室例２に説明されたやり方と同じやり方で実行されたが、ただし、試料装填の前に、調整済みカートリッジを、穏やかな真空下で１時間乾燥した。本発明の吸着剤を乾燥させた後でＳＰＥ手順を行った結果を、図７に示す。
本発明の様々な詳細は、本発明の範囲から逸れることなく、変更される場合があることが理解されるだろう。さらに、上記の説明は、特許請求の範囲によって定義された発明を説明する目的のためだけのものであり、かかる発明を限定する目的のためのものではない。
【図面の簡単な説明】
【００７３】
【図１】合成手順の概要を示した概念図であり、この手順に従って、本発明の重合体吸着剤を合成することができる。
【図２】本発明の重合体吸着剤のＦＴＩＲ分光であり、図中の吸着剤は、アセトアミド性官能基を有する。
【図３Ａ】本発明の重合体吸着剤の固相13Ｃ  ＮＭＲ分光であり、図中の吸着剤は、アセトアミド性官能基を有する。
【図３Ｂ】［ポリ（スチレン・ジビニルベンゼン）］重合体の固相13Ｃ  ＮＭＲである。
【図４】ＳＰＥ手順の洗浄工程中における、本発明の重合体吸着剤と結合した中〜強極性化合物の微小破過を示したグラフである。
【図５Ａ】先行技術のシリカおよび重合体ベースのＳＰＥ吸着剤による、極性および疎水性化合物の標準的保持特性を示したグラフである。
【図５Ｂ】ＳＰＥ手順の洗浄工程中における、吸着剤による極性および疎水性化合物の好ましい保持を示したグラフである。
【図６】本発明の重合体吸着剤が、様々な検体官能基との間で受けることのできる、いくつかの極性および疎水性相互作用を示した図である。
【図７】本発明の重合体吸着剤に付けられた７検体の回収に対する、調整後の乾燥時間の効果を示した棒グラフであり、図中の検体は、吸着剤の調整直後（黒い棒）および、調整後１時間の乾燥期間が経過した後（白い棒）に、回収された。
【図８】ＬＣ／ＭＳ／ＭＳによって検出された通りの、本発明の重合体吸着剤を用いる手順に従って処理された、プローブを混ぜたイヌ血漿試料からの７検体の回収を示した棒グラフである。黒い棒は、本発明の重合体吸着剤からの４００□ｌ溶離を表し、濃い灰色の棒は、本発明の重合体吸着剤からの１ｍｌ溶離を表し、薄い灰色の棒は、ＯＡＳＩＳ（登録商標）吸着剤（マサチューセッツ州ミルフォードのウォーターズ・コーポレーション）からの溶離を表す。
【図９】質量範囲５００〜２２００における清浄度検査のグラフであり、質量範囲５００〜２２００において、本発明の重合体吸着剤を使用して単離したウシ血漿抽出物の純度を、商業的に入手可能な先行技術の重合体吸着剤を使用して単離した同一試料の純度と比較したものである。
【図１０】質量範囲４００〜６００における清浄度指標のグラフであり、本発明の重合体吸着剤を使用して単離したウシの血漿抽出物の純度を、商業的に入手可能な先行技術の重合体吸着剤を使用して単離した同一試料の純度と比較したものである。
【図１１】時間対強度（カウント数で表示）のグラフであり、本発明の重合体吸着剤からのウシ血漿抽出物に関連するイオン抑制と、商業的に入手可能な先行技術の重合体吸着剤に関連するイオン抑制とを示している。
【図１】
2005528628.tif 000008
【図２】
2005528628.tif 000009
【図３Ａ】
2005528628.tif 000010
【図３Ｂ】
2005528628.tif 000011
【図４】
2005528628.tif 000012
【図５Ａ】
2005528628.tif 000013
【図５Ｂ】
2005528628.tif 000014
【図６】
2005528628.tif 000015
【図７】
2005528628.tif 000016
【図８】
2005528628.tif 000017
【図９】
2005528628.tif 000018
【図１０】
2005528628.tif 000019
【図１１】
2005528628.tif 000020
【国際調査報告】
2005528628.tif 000021
2005528628.tif 000022
2005528628.tif 000023
2005528628.tif 000024